СПОСОБ ИЗОЛЯЦИИ ИНТЕРВАЛОВ ВЫСОКОИНТЕНСИВНЫХ ПОГЛОЩЕНИЙ В СКВАЖИНЕ И АЭРИРОВАННЫЙ ТАМПОНАЖНЫЙ СОСТАВ ДЛЯ ЕГО ОСУЩЕСТВЛЕНИЯ

1. Способ изоляции интервалов высокоинтенсивных поглощений в скважине, включающий закачку в интервал поглощений цементного раствора и полимерного состава, отличающийся тем, что закачку цементного раствора и полимерного состава производят последовательно друг за другом, при этом в качестве цементного раствора используют аэрированный тампонажный состав, который содержит базовую основу при следующем соотношении компонентов, мас.ч:
Портландцемент
85-100
Алюмосиликатные микросферы
до 15
Пенообразователь - анионные ПАВ
- синтетические продукты из поверхностно-активных
и вспомогательных веществ на основе
смоляных и нафтеновых кислот
0,1-0,3
Ускоритель сроков схватывания
4,0-7,0
Вода
50-60
3
и дополнительно газообразный агент в количестве, обеспечивающем плотность аэрированного тампонажного состава 800-1000 кг/м, а в качестве полимерного состава используют полимерцементную пасту, состоящую из двух композиций, закачиваемых в скважину раздельно последовательно, первая из которых состоит из следующих компонентов, мас.ч:
Вяжущее
100.0
Полиакриламид
до 0,3
Ускоритель сроков схватывания
5,0-8,0
Вода
40-50
а вторая композиция представляет собой 0,7-1,2%-ный водный раствор полиакриламида, причем в качестве вяжущего первая композиция содержит портландцемент или его смесь с бентонитовым глинопорошком при их массовом соотношении как (96,0÷99,8):(4,0÷0,2) соответственно.
2. Способ по п.1, отличающийся тем, что в качестве ускорителя сроков схватывания базовая основа аэрированного тампонажного состава содержит хлорид натрия или хлорид кальция.
3. Способ по п.1, отличающийся тем, что первая композиция полимерцементной пасты дополнительно содержит наполнитель - крупноразмерный 1-5 мм набухаемый полимер в количестве 1,0-2,0 мас.ч.
4. Способ по п.2, отличающийся тем, что в качестве крупноразмерного 1-5 мм набухаемого полимера первая композиция полимерцементной пасты содержит акриловые полимеры или полисахариды.
5. Способ по п.1, отличающийся тем, что в качестве ускорителя сроков схватывания первая композиция полимерцементной пасты содержит хлорид натрия, или хлорид кальция, или карбонат натрия.
6. Аэрированный тампонажный состав на базовой основе, включающей портландцемент, поверхностно-активное вещество ПАВ - пенообразователь, микросферы, ускоритель сроков схватывания и воду, отличающийся тем, что в качестве ПАВ - пенообразователя базовая основа состава содержит анионные ПАВ - синтетические продукты из поверхностно-активных и вспомогательных веществ на основе смоляных и нафтеновых кислот, в качестве микросфер - алюмосиликатные микросферы при следующем соотношении компонентов, мас.ч:
Портландцемент
85-100
Алюмосиликатные микросферы
до 15
Указанный пенообразователь
0,1-0,3
Ускоритель сроков схватывания
4,0-7,0
Вода
50-60
3
при этом состав дополнительно содержит газообразный агент в количестве, обеспечивающем плотность аэрированного тампонажного состава 800-1000 кг/м.
7. Способ по п.6, отличающийся тем, что в качестве ускорителя сроков схватывания базовая основа аэрированного тампонажного состава содержит хлорид натрия или хлорид кальция.